(57)【要約】      （修正有）【課題】ペン先を空気に接した状態で、長期間静置していてもカスレが発生しにくいボールペン用インキを提供する。【解決手段】着色剤と、デイビス法により計算したＨＬＢ値が、５．２以上、９．１以下である有機溶剤から選ばれる１種もしくは２種以上の有機溶剤と、オレイルアルコールとリン酸のトリエステルとから少なくともなり、水分率がインキ全量に対して１５重量％以下であり、デイビス法により計算したＨＬＢ値が、５．２以上、９．１以下である有機溶剤から選ばれる１種もしくは２種以上の有機溶剤が、インキ中の溶剤全量に対し５０重量％以上であるボールペン用インキ。【選択図】なし【特許請求の範囲】
【請求項１】
着色剤と、デイビス法により計算したＨＬＢ値が５．２以上９．１以下である有機溶剤から選ばれる１種もしくは２種以上の有機溶剤と、オレイルアルコールとリン酸のトリエステルとから少なくともなり、前記デイビス法により計算したＨＬＢ値が５．２以上９．１以下である有機溶剤から選ばれる１種もしくは２種以上の有機溶剤がインキ中の溶剤全量に対し５０重量％以上であると共に、水分率がインキ全量に対して１５重量％以下であるボールペン用インキ。
【発明の詳細な説明】
【技術分野】
【０００１】
本発明は、インキを紙面等の被筆記面に転写するボールを、ボールホルダーの先端開口部から一部臨出させて回転自在に抱持したボールペンチップをペン先としたボールペンに収容されるボールペン用インキに関する。
具体的には、ペン先を空気に接した状態で、長期間静置していてもカスレが発生しにくいボールペン用インキに関するものである。
【背景技術】
【０００２】
従来、ボールペン用インキは、染料や顔料などの着色材と、溶剤と、紙面への定着を主な目的とした樹脂と、必要に応じて粘度調整、流動特性調整、ボテを防止することを主な目的とした樹脂とからなっている。
【０００３】
このボールペンによる筆記は、ボールホルダーの内孔に流通したインキを、紙面などの被筆記面と接触して移動させられることによって回転するボールによって転写させ、筆跡をつくりだすものである。ペン先を空気に接した状態で、長期間静置しておくと、インキ表面から溶剤が揮発し、着色剤や樹脂がインキ表面に高濃度に局在するようになる。さらに溶剤の揮発が進むと、着色剤や樹脂が析出し、硬い膜となり、再筆記時に、ボールの回転を阻害して、インキの転写がされなくなる、いわゆるカスレが発生しやすいという問題がある。
【０００４】
カスレを防止する事は古くから様々な研究がなされている。その具体的手段としては、ポリオキシエチレンエステル、ポリオキシエチレンジエステル、ポリオキシエチレンアルキルエーテル、グリセリルエステルといった潤滑剤を添加して、ボールの回転を円滑にしたもの（特許文献１参照）、蒸気圧の低い溶剤を添加して、溶剤の揮発を遅くしたもの（特許文献２参照）、アルキル基とポリオキシエチレン鎖を有するリン酸エステルの中和物を添加し、ボール表面で固まったインキ膜をはがれ易くしたもの（特許文献３参照）、ポリグリセリン脂肪酸エステルを添加し、ペン先に脆い膜を形成させて、溶剤の揮発を遅くしたもの（特許文献４、５参照）などが知られている。
【特許文献１】特公昭６１−５２８７２号公報（第１頁第１欄２行〜１２行）
【特許文献２】特開平６−２４７０９３号公報（段落番号０００４〜０００７）
【特許文献３】特開２００４−１０７５９２号公報（段落番号０００７〜００１０）
【特許文献４】特公昭６２−３４３５２号公報（第１頁第１欄２行〜２０行）
【特許文献５】特開２００２−５３７８５号公報（段落番号０００５〜０００８）
【発明の開示】
【発明が解決しようとする課題】
【０００５】
潤滑剤を添加し、筆記時のボールの回転を円滑にしたものは、長期間静置した場合は、溶剤の揮発を抑えることが出来ず、インキ表面が硬くなり、ボールの回転が阻害されて、カスレが発生してしまったり、チップ内部のインキまで乾燥してカスレが発生してしまったりした。
【０００６】
アルキル基とポリオキシエチレン鎖を有するリン酸エステルの中和物は、ボール表面に吸着し、硬くなったインキ膜をはがれ易くすることは出来るが、溶剤の揮発を抑えることが出来ず、チップ内部のインキまで乾燥してカスレが発生してしまった。
【０００７】
蒸気圧の低い溶剤を添加したものでは、一時的には効果があるが、長期的には徐々に溶剤が揮発し、インキ表面が硬くなり、ボールの回転が阻害されたり、チップ内部のインキまで乾燥しまったりして、カスレを充分に抑えることが出来なかった。
【０００８】
ポリグリセリン脂肪酸エステルを使用したものでは、インキの界面で脆い膜を形成し、揮発を遅くし、カスレを防ぐとされているが、溶剤とポリグリセリン脂肪酸エステルの親和性が高いため、溶剤が長期的には揮発し、チップ内部のインキまで乾燥してしまい、インキの吐出が減少し、カスレが発生してしまった。
【課題を解決するための手段】
【０００９】
即ち、本発明は、着色剤と、デイビス法により計算したＨＬＢ値が５．２以上９．１以下である有機溶剤から選ばれる１種もしくは２種以上の有機溶剤と、オレイルアルコールとリン酸のトリエステルとから少なくともなり、前記デイビス法により計算したＨＬＢ値が５．２以上９．１以下である有機溶剤から選ばれる１種もしくは２種以上の有機溶剤がインキ中の溶剤全量に対し５０重量％以上であると共に、水分率がインキ全量に対して１５重量％以下であるボールペン用インキを要旨とするものである。
【発明の効果】
【００１０】
ボールペンのインキ吐出部において、インキ表面から溶剤が揮発すると、局所的にオレイルアルコールとリン酸のトリエステルが高濃度で存在するようになる。
オレイルアルコールとリン酸のトリエステルは、リン原子を中心として、親水性の酸素原子との二重結合と、疎水性の３つのエステル基からなっており、酸素原子との二重結合と、３つのエステル基が、４方向に位置する、四面体構造をとっている。そのため、デイビス法により計算したＨＬＢ値が、５．２以上、９．１以下である有機溶剤から選ばれる１種もしくは２種以上の有機溶剤のインキ表面において、酸素原子との二重結合は、親水性で溶剤と親和しやすいため、インキ内を向き、疎水性の３つのエステル基は、溶剤と反発するため、インキ外を向き、１つのエステル基が、隣のオレイルアルコールとリン酸のトリエステルの２つのエステル基の間に入り、インキ表面を疎水基が、規則的に密に覆う層を形成する。
【００１１】
インキ表面を密に覆っているオレイル基は、疎水基であるオレイル基と、デイビス法により計算したＨＬＢ値が、５．２以上、９．１以下である有機溶剤から選ばれる１種もしくは２種以上の有機溶剤の親水基との反発により、この有機溶剤の揮発を長期的に抑制し、インキ表面が硬くなることを防ぐことが出来る。
【００１２】
オレイルアルコールとリン酸のトリエステルの疎水基であるオレイル基は、炭素鎖の中央部がＣｉｓ型の２重結合をしているため、炭素鎖の中央部が屈曲している。オレイル基同士は、炭素原子間２重結合同士の相互作用による親和性と、疎水基同士の立体障害による反発性の両方を有しており、トリエステルのオレイル基同士が、屈曲した炭素鎖の中央部で、適度に絡まり合っているため、筆記時における、剪断力で破壊され、ボールの回転を阻害せず、再筆記時のカスレを防ぐことができる。
【００１３】
ここで、インキの水分率が１５重量％を超えて存在すると、溶剤の極性が高くなり、疎水性の高いオレイルアルコールとリン酸のトリエステルの表面積を小さくしようと働く力が強くなり、オレイルアルコールとリン酸のトリエステルが液滴状になってしまい、インキ表面を覆うことが困難となり、溶剤の揮発を抑えることができなくなってしまう。
【００１４】
また、オレイルアルコールとリン酸のトリエステルでなく、モノエステル・ジエステルだったり、リン酸とオレイル基の間にポリオキシエチレン基が存在したりすると、ボールや、チップの金属面に吸着するため、インキ表面を覆うのが困難になってしまう。さらに、オレイルアルコールとリン酸のモノエステル・ジエステル、リン酸とオレイル基の間にポリオキシエチレン基が存在するエステルは、たとえインキ表面を覆えたとしても、インキ表面の疎水性が弱くなり、デイビス法により計算したＨＬＢ値が、５．２以上、９．１以下である有機溶剤から選ばれる１種もしくは２種以上の有機溶剤の揮発を、抑制することができない。
【００１５】
また、デイビス法により計算したＨＬＢ値が、５．２以上、９．１以下である有機溶剤から選ばれる１種もしくは２種以上の有機溶剤が、インキ中の溶剤全量に対し５０重量％未満であると、カスレを抑えることができなくなってしまう。
具体的には、デイビス法により計算したＨＬＢ値が５．２未満の有機溶剤は、疎水性が強く、疎水基であるオレイル基との反発が得られず、溶剤が揮発してしまい、９．１を超える有機溶剤は、極性が強すぎて、疎水性の高いオレイルアルコールとリン酸のトリエステルの表面積を小さくしようと働く力が強くなり、オレイルアルコールとリン酸のトリエステルが液滴状になり、インキ表面を覆うことが困難となり、溶剤の揮発を抑えることができなくなってしまい、カスレを抑えることができなくなってしまう。
【発明を実施するための最良の形態】
【００１６】
以下に発明を詳細に説明する。
着色剤は一般的に使用されている染料、顔料が使用可能である。染料の一例としては、ＳＰＩＬＯＮ  ＢＬＡＣＫ  ＧＭＨ  ＳＰＥＣＩＡＬ、ＳＰＩＬＯＮ  ＲＥＤ  Ｃ−ＧＨ、ＳＰＩＬＯＮ  ＲＥＤ  Ｃ−ＢＨ、ＳＰＩＬＯＮ  ＢＬＵＥ  Ｃ−ＲＨ、ＳＰＩＬＯＮ  ＢＬＵＥ  ＢＰＮＨ、ＳＰＩＬＯＮ  ＹＥＬＬＯＷ  Ｃ−２ＧＨ、ＳＰＩＬＯＮ  ＶＩＯＬＥＴ  Ｃ−ＲＨ、Ｓ．Ｐ．Ｔ．  ＯＲＡＮＧＥ６、Ｓ．Ｐ．Ｔ．  ＢＬＵＥ１１１、ＳＯＴ  Ｙｅｌｌｏｗ−１、ＳＯＴ  Ｙｅｌｌｏｗ−２、ＳＯＴ  Ｙｅｌｌｏｗ−３、ＳＯＴ  Ｙｅｌｌｏｗ−４、ＳＯＴ  Ｙｅｌｌｏｗ−６、ＳＯＴ  Ｏｒａｎｇｅ−１、ＳＯＴ  Ｏｒａｎｇｅ−２、ＳＯＴ  Ｓｃａｒｌｅｔ−１、ＳＯＴ  Ｒｅｄ−１、ＳＯＴ  Ｒｅｄ−２、ＳＯＴ  Ｒｅｄ−３、ＳＯＴ  Ｐｉｎｋ−１、ＳＯＴ  Ｂｒｏｗｎ−１、ＳＯＴ  Ｂｒｏｗｎ−２、ＳＯＴ  Ｂｌｕｅ−１、ＳＯＴ  Ｂｌｕｅ−２、ＳＯＴ  Ｂｌｕｅ−３、ＳＯＴ  Ｂｌｕｅ−４、ＳＯＴ  Ｖｉｏｌｅｔ−１、ＳＯＴ  Ｇｒｅｅｎ−１、ＳＯＴ  Ｇｒｅｅｎ−２、ＳＯＴ  Ｇｒｅｅｎ−３、ＳＯＴ  Ｂｒａｃｋ−１、ＳＯＴ  Ｂｒａｃｋ−２、ＳＯＴ  Ｂｒａｃｋ−４、ＳＯＴ  Ｂｒａｃｋ−５、ＳＯＴ  Ｂｒａｃｋ−６、ＳＯＴ  Ｂｒａｃｋ−８、ＯＲＩＥＮＴ  ＳＰＲＩＴ  ＢＬＡＣＫ  ＡＢ、ＶＡＬＩＦＡＳＴ  ＢＬＡＣＫ  ３８０４、ＶＡＬＩＦＡＳＴ  ＲＥＤ  １３２０、ＶＡＬＩＦＡＳＴ  ＲＥＤ  １３６０、ＶＡＬＩＦＡＳＴ  ＯＲＡＮＧＥ  ２２１０、ＶＡＬＩＦＡＳＴ  ＢＬＵＥ  １６０５、ＶＡＬＩＦＡＳＴ  ＶＩＯＬＥＴ  １７０１、ＶＡＬＩＦＡＳＴ  ＢＬＵＥ  １６０１、ＶＡＬＩＦＡＳＴ  ＢＬＵＥ  １６０３、ＶＡＬＩＦＡＳＴ  ＢＬＵＥ  １６２１、ＶＡＬＩＦＡＳＴ  ＢＬＵＥ  ２６０１、ＶＡＬＩＦＡＳＴ  ＹＥＬＬＯＷ  １１１０、ＶＡＬＩＦＡＳＴ  ＹＥＬＬＯＷ  ３１０４、ＶＡＬＩＦＡＳＴ  ＹＥＬＬＯＷ  ３１０５、ＶＡＬＩＦＡＳＴ  ＹＥＬＬＯＷ  １１０９、Ｏｉｌ  Ｃｏｌｏｒｓ  Ｙｅｌｌｏｗ  ＃１０１、Ｏｉｌ  Ｃｏｌｏｒｓ  Ｙｅｌｌｏｗ  ３Ｇ、Ｏｉｌ  Ｃｏｌｏｒｓ  Ｙｅｌｌｏｗ  ＧＧＳ、Ｏｉｌ  Ｃｏｌｏｒｓ  Ｙｅｌｌｏｗ  ＃１０５、Ｏｉｌ  Ｃｏｌｏｒｓ  Ｙｅｌｌｏｗ  ＃１０７、Ｏｉｌ  Ｃｏｌｏｒｓ  Ｙｅｌｌｏｗ  ＃１３６、Ｏｉｌ  Ｃｏｌｏｒｓ  Ｙｅｌｌｏｗ  ＃１４０、Ｏｉｌ  Ｃｏｌｏｒｓ  Ｏｒａｎｇｅ  ＰＳ、Ｏｉｌ  Ｃｏｌｏｒｓ  Ｏｒａｎｇｅ  ＰＲ、Ｏｉｌ  Ｃｏｌｏｒｓ  Ｏｒａｎｇｅ  ＃２０１、Ｏｉｌ  Ｃｏｌｏｒｓ  Ｐｉｎｋ  ＯＰ、Ｏｉｌ  Ｃｏｌｏｒｓ  Ｐｉｎｋ  ＃３１２、Ｏｉｌ  Ｃｏｌｏｒｓ  Ｓｃａｒｌｅｔ  ＃３０８、Ｏｉｌ  Ｃｏｌｏｒｓ  Ｒｅｄ  ＲＲ、Ｏｉｌ  Ｃｏｌｏｒｓ  Ｒｅｄ  ５Ｂ、Ｏｉｌ  Ｃｏｌｏｒｓ  Ｒｅｄ  ＃３３０、Ｏｉｌ  Ｃｏｌｏｒｓ  Ｂｒｏｗｎ  ＧＲ、Ｏｉｌ  Ｃｏｌｏｒｓ  Ｂｒｏｗｎ  ＃４１６、Ｏｉｌ  Ｃｏｌｏｒｓ  Ｂｒｏｗｎ  ＢＢ、Ｏｉｌ  Ｃｏｌｏｒｓ  Ｇｒｅｅｎ  ＢＧ、Ｏｉｌ  Ｃｏｌｏｒｓ  Ｇｒｅｅｎ  ＃５０２、Ｏｉｌ  Ｃｏｌｏｒｓ  Ｇｒｅｅｎ  ＃５３３、Ｏｉｌ  Ｃｏｌｏｒｓ  Ｂｌｕｅ  ＢＯＳ、Ｏｉｌ  Ｃｏｌｏｒｓ  Ｂｌｕｅ  ＩＩＮ、Ｏｉｌ  Ｃｏｌｏｒｓ  Ｂｌｕｅ  ＃６０３、Ｏｉｌ  Ｃｏｌｏｒｓ  Ｖｉｏｌｅｔ  ＃７３０、Ｏｉｌ  Ｃｏｌｏｒｓ  Ｖｉｏｌｅｔ  ＃７３２、Ｏｉｌ  Ｃｏｌｏ��ｓ  Ｂｌａｃｋ  ＢＹ、Ｏｉｌ  Ｃｏｌｏｒｓ  Ｂｌａｃｋ  ＢＳ、Ｏｉｌ  Ｃｏｌｏｒｓ  Ｂｌａｃｋ  ＨＢＢ、Ｏｉｌ  Ｃｏｌｏｒｓ  Ｂｌａｃｋ  ＃８０３、Ｏｉｌ  Ｃｏｌｏｒｓ  Ｂｌａｃｋ  ＥＢ、Ｏｉｌ  Ｃｏｌｏｒｓ  Ｂｌａｃｋ  ＥＸ、ネオスーパーブルーＣ−５５５、ローダミンＢベース、ソルダンレッド３Ｒ、メチルバイオレット２Ｂベース、ビクトリアブルーＦ４Ｒ、Ｃ．Ｉ．ダイレクトブラック１７、同１９、同２２、同３２、同３８、同５１、同７１、ダイレクトレッド１、同４、同２３、同３１、同３７、同３９、同７５、同８０、同８１、同８３、同２２５、同２２６、同２２７、Ｃ．Ｉ．ダイレクトブルー１、同１５、同４１、同７１、同８６、同８７、同１０６、同１０８、同１９９、Ｃ．Ｉ．ダイレクトイエロー４、同２６、同４４、同５０、などの直接染料や、Ｃ．Ｉ．アシッドブラック１、同２、同２４、同２６、同３１、同５２、同１０７、同１０９、同１１０、同１１９、同１５４、Ｃ．Ｉ．アシッドレッド８、同９、同１４、同１８、同２６、同２７、同３５、同３７、同５０、同５１、同５２、同５７、同８２、同８３、同８７、同９１、同９２、同９３、同９４、同９５、同９８、同１１１、同１２９、同１３１、同１３８、同１８６、同２４９、同２５４、同２６５、同２７６、Ｃ．Ｉ．アシッドイエロー１、同７、同１７、同１９、同２３、同２５、同２９、同３８、同４２、同４９、同６１、同７２、同７８、同１１０、同１２７、同１３５、同１４１、同１４２、Ｃ．Ｉ．アシッドバイオレット１５、同１７、同４９、Ｃ．Ｉ．アシッドブルー１、同７、同９、同１５、同２２、同２３、同２５、同４０、同４１、同４３、同６２、同７８、同８３、同９０、同９３、同１００、同１０３、同１０４、同１１２、同１１３、同１５８、Ｃ．Ｉ．アシッドグリーン３、同９、同１６、同２５、同２７、Ｃ．Ｉ．アシッドオレンジ５６、Ｃ．Ｉ．アシッドブルー７４、Ｃ．Ｉ．アシッドグリーン５などの酸性用染料、ソルベントイエロー２、同６、同１４、同１５、同１６、同１９、同２１、同３３、同５６、同６１、同６２、同７９、同８０、同８２、同８３：１、同１５１、ソルベントオレンジ１、同２、同５、同６、同１４、同３７、同４０、同４１、同４４、同４５、同６２、ソルベントレッド１、同３、同８、同２３、同２４、同２５、同２７、同３０、同４９、同８１、同８２、同８３、同８４、同８９、同９１、同１００、同１０９、同１２１、同１２２、同１２７、同１３２、同２１８、ディスパースレッド９、ソルベントバイオレット８、同１３、同１４、同２１、同２１：１、同２７、ディスパースバイオレット１、ソルベントブルー２、同４、同５、同１１、同１２、同２５、同３５、同３６、同３８、同４４、同４５、同５５、同６７、同７０、同７３、ソルベントグリーン３、ソルベントブラウン３、同５、同２０、同２８、同３７、ソルベントブラック３、同５、同７、同２２、同２２：１、同２３、同２７、同２９、同３４、同４３、同１２３が挙げられる。
【００１７】
顔料の一例としては、カーボンブラックや不溶性アゾ顔料、アゾレーキ系顔料、縮合アゾ系顔料、ジケトピロロピロール系顔料、フタロシアニン系顔料、キナクリドン系顔料、イソインドリノン系顔料、イソインドリン系顔料、アントラキノン系顔料、ジオキサジン系顔料、インジゴ系顔料、チオインジゴ系顔料、キノフタロン系顔料、ペリノン、ペリレン系顔料等有機顔料などの従来公知の一般的な顔料が使用可能である。これらは単独で用いてもよいし、２種以上組合せて調色して用いてもよい。
【００１８】
カーボンブラックの一例としては、プリンテックス３、同２５、同３０、同３５、同４０、同４５、同５５、同６０、同７５、同８０、同８５、同９０、同９５、同３００、スペシャルブラック４、同５、同１００、同２５０、同５５０（以上、デグサヒュルスジャパン（株）製）、三菱カーボンブラック＃２７００、同＃２６５０、同＃２６００、同＃２４００、同＃２３５０、同＃２３００、同＃２２００、同＃１０００、同＃９９０、同＃９８０、同＃９７０、同＃９６０、同＃９５０、同＃９００、同＃８５０、同＃７５０、同＃６５０、同＃５２、同＃５０、同＃４７、同＃４５、同＃４５Ｌ、同＃４４、同＃４０、同＃３３、同＃３２、同＃３０、同＃２５、同＃２０、同＃１０、同＃５、同＃９５、同＃２６０、同ＣＦ９、同ＭＣＦ８８、同ＭＡ６００、同ＭＡ７７、同ＭＡ７、同ＭＡ１１、同ＭＡ１００、同ＭＡ１００Ｒ、同ＭＡ１００Ｓ、同ＭＡ２２０、同ＭＡ２３０（以上、三菱化学（株）製）、トーカブラック＃８５００／Ｆ、同＃８３００／Ｆ、同＃７５５０ＳＢ／Ｆ、同＃７４００、同＃７３６０ＳＢ／Ｆ、同＃７３５０／Ｆ、同＃７２７０ＳＢ、同＃７１００／Ｆ、同＃７０５０（以上、東海カーボン（株）製）が挙げられる。青色顔料の一例としては、例えばＣ．Ｉ．Ｐｉｇｍｅｎｔ  Ｂｌｕｅ  ２、同９、同１５、同１５：１、同１５：２、同１５：３、同１５：４、同１５：６、同１６、同１７、同２８、同２９、同３６、同６０、同６８、同７６、同８０が挙げられる。赤色の顔料の一例としてはＣ．Ｉ．Ｐｉｇｍｅｎｔ  Ｒｅｄ  ２、同３、同５、同８、同１４、同１７、同２２、同２３、同３１、同４８：１、同４８：２、同４８：３、同４８：４、同５３：１、同５３：２、同５７：１、同１１２、同１２２、同１４４、同１４６、同１４９、同１６６、同１７０、同１７５、同１７６、同１７７、同１７９、同１８４、同１８５、同１８７、同１８８、同２０２、同２０７、同２０８、同２０９、同２１０、同２１１、同２１３、同２１４、同２４２、同２５３、同２５４、同２５５、同２５６、同２５７、同２６４、同２６６、同２６８、同２７０、同２７２が挙げられる。黄色の顔料の一例としてはＣ．Ｉ．Ｐｉｇｍｅｎｔ  Ｙｅｌｌｏｗ  １、同３、同１２、同１３、同１４、同１６、同１７、同５５、同７３、同７４、同７９、同８１、同８３、同９３、同９４、同９５、同９７、同１０９、同１１０、同１１１、同１２０、同１２８、同１３３、同１３６、同１３８、同１３９、同１４７、同１５１、同１５４、同１５５、同１６７、同１７３、同１７４、同１７５、同１７６、同１８０、同１８５、同１９１、同１９４、同２１３が挙げられる。橙色の顔料の一例としてはＣ．Ｉ．Ｐｉｇｍｅｎｔ  Ｏｒａｎｇｅ５、同１３、同１６、同３４、同３６、同３８、同４３、同６２、同６８、同７２、同７４が挙げられる。緑色の顔料の一例としてはＣ．Ｉ．Ｐｉｇｍｅｎｔ  Ｇｒｅｅｎ７、同３６、同３７が挙げられる。紫色の顔料の一例としてはＣ．Ｉ．Ｐｉｇｍｅｎｔ  Ｖｉｏｌｅｔ１９、同２３等が使用出来る。
【００１９】
これらの染料および顔料の使用量はボールペン用インキ全量に対し１重量％以上４０重量％以下が好適に使用でき、１重量％以上３０重量％以下がより好ましい。使用量が１重量％より少ないと筆跡が薄すぎて判読がし難くなる。また、顔料は４０重量％より多いと経時的な沈降による目詰まりによる筆記不能やボールペン用インキ中の固形分の増加により書き味が重くなる不具合を生じやすくなる。
【００２０】
オレイルアルコールとリン酸のトリエステルは、リン酸の３つの水酸基のすべてが、オレイルアルコールとエステルを形成しており、具体的な商品名の一例としては、ＮＩＫＫＯＬ  ＴＯＰ−０Ｖ（日光ケミカルズ（株）製）が挙げられる。オレイルアルコールとリン酸のトリエステルの総量はインキ全量に対し０．１重量％以上１０重量％以下で使用することが好ましい。０．１重量％よりも少ないと、充分にカスレを抑制することができず、１０重量％よりも多くなると、着色剤や樹脂の溶解性を低下させてしまうおそれがある。
【００２１】
インキ中の水分率は１５重量％を越えないようにする。インキの水分率が１５重量％を超えると、溶剤の極性が高くなり、オレイルアルコールとリン酸のトリエステルのオレイル基と溶剤との反発力が強くなり、表面積を小さくする力である界面張力が強くなるため、オレイルアルコールとリン酸のトリエステルが液滴状になってしまい、オレイルアルコールとリン酸のトリエステルがインキ表面を覆うことが困難となり、溶剤の揮発を抑えることができなくなってしまう。水は、大気中に多量に存在するため、大気中に静置していると、インキの水分率が減少したり増加したりするが、本発明のインキを温度４０℃、湿度８０％に静置すると、１５重量％付近に収束していく傾向があるようである。
【００２２】
ＨＬＢ値とは、物質の親水性と疎水性のバランスを表現する値であり、デイビス法とは、物質の官能基によって決まる基数を定め（例えばメチル基やメチレン鎖は疎水基で０．４７５、水酸基は親水基で１．９、エーテル基は親水基で１．３など）、親水基の基数の総和から疎水基の基数の総和を引いた値に７を足した値である。（参考文献１）Ｊ．Ｔ．Ｄｖｉｅｓ  ａｎｄ  Ｅ．Ｋ．Ｒｉｄｅａｌ  ，Ｉｎｔｅｒｆａｃｉａｌ  Ｐｈｅｎｏｍｅｎａ，Ａｃａｄｅｍｉｃ  Ｐｒｅｓｓ，Ｎｅｗ  Ｙｏｒｋ，１９６３，Ｐａｇｅ  ３７１−３８３
【００２３】
デイビス法により計算したＨＬＢ値が、５．２以上、９．１以下である有機溶剤から選ばれる１種もしくは２種以上の有機溶剤の一例としては、メタノール（ＨＬＢ値８．４）、エタノール（ＨＬＢ値８．０）、プロピルアルコール（ＨＬＢ値７．５）、イソプロピルアルコール（ＨＬＢ値７．５）、ブタノール（ＨＬＢ値７．０）、ベンジルアルコール（ＨＬＢ値５．６）、３−メチル−３メトキシブタノール（ＨＬＢ値７．４）、ヘキシレングリコール（ＨＬＢ値８．０）、エチレングリコールモノメチルエーテル（ＨＬＢ値８．８）、エチレングリコールモノエチルエーテル（ＨＬＢ値８．３）、エチレングリコールモノイソプロピルエーテル（ＨＬＢ値７．８）、エチレングリコールモノノルマルプロピルエーテル（ＨＬＢ値７．８）、エチレングリコールモノノルマルブチルエーテル（ＨＬＢ値７．４）、エチレングリコールモノイソブチルエーテル（ＨＬＢ値７．４）、エチレングリコールモノフェニルエーテル（ＨＬＢ値６．４）、エチレングリコールモノベンジルエーテル（ＨＬＢ値５．９）、エチルヘキシルグリコール（ＨＬＢ値５．５）、ジエチレングリコールモノメチルエーテル（ＨＬＢ値９．１）、ジエチレングリコールモノエチルエーテル（ＨＬＢ値８．７）、ジエチレングリコールモノイソプロピルエーテル（ＨＬＢ値８．２）、ジエチレングリコールモノノルマルプロピルエーテル（ＨＬＢ値８．２）、ジエチレングリコールモノイソブチルエーテル（ＨＬＢ値７．７）、ジエチレングリコールモノフェニルエーテル（ＨＬＢ値５．９）、ジエチレングリコールモノベンジルエーテル（ＨＬＢ値５．５）、ジエチレングリコールジブチルエーテル（ＨＬＢ値５．２）、プロピレングリコールモノメチルエーテル（ＨＬＢ値８．３）、プロピレングリコールモノエチルエーテル（ＨＬＢ値７．８）、プロピレングリコールモノイソプロピルエーテル（ＨＬＢ値７．４）、プロピレングリコールモノノルマルプロピルエーテル（ＨＬＢ値７．４）、プロピレングリコールモノブチルエーテル（ＨＬＢ値６．９）、プロピレングリコールモノフェニルエーテル（ＨＬＢ値５．９）、ジプロピレングリコールモノメチルエーテル（ＨＬＢ値８．２）、ジプロピレングリコールモノエチルエーテル（ＨＬＢ値７．７）、ジプロピレングリコールモノブチルエーテル（ＨＬＢ値６．８）、ジプロピレングリコールモノフェニルエーテル（ＨＬＢ値５．８）、ジプロピレングリコールモノベンジルエーテル（ＨＬＢ値５．３）、トリプロピレングリコールモノメチルエーテル（ＨＬＢ値９．１）、トリプロピレングリコールモノエチルエーテル（ＨＬＢ値８．１）、トリプロピレングリコールモノブチルエーテル（ＨＬＢ値７．１）が挙げられる。これらの溶剤は単独あるいは組み合わせて使用でき、その使用量はインキ全量に対し１０重量％以上８０重量％以下、溶剤全量に対し５０重量％以上が好ましい。水が多いインキにおいては、水に対する親和性と、オレイルアルコールとリン酸のトリエステルとの反発性のバランスから、デイビス法により計算したＨＬＢ値が６．０以上、８．０以下の有機溶剤が好ましい。
【００２４】
上記成分の他に必要に応じて、潤滑剤や樹脂、防錆剤、防腐剤、消泡剤、受け座磨耗防止剤等の添加剤を併用することも可能である。
【００２５】
潤滑剤は、ボールの回転を円滑にし、筆記感を向上させるために添加するものであり、一例としては、切削油類、高級脂肪酸類、リン酸エステル類、リン酸エステル類とポリオキシエチレンアルキルアミンとの塩、アシルアミノ酸類、チアゾール類、ポリエチレングリコール又はそのアルキルエーテル類を挙げることが出来る。
【００２６】
樹脂は、顔料などの固形物の分散、定着性向上、糸曳き性付与、筆跡の裏写り防止の他、粘度調整、染料の溶解促進の為に添加するものであり、一例としては、エステルガム、キシレン樹脂、アルキッド樹脂、フェノール樹脂、ポリビニルピロリドン、ポリビニルブチラール、ポリビニルアルコール、アクリル酸エステル系樹脂、メラミン系樹脂、セルロース系樹脂、シクロヘキサノン、アセトフェノン、尿素などのケトンとホルムアルデヒドとの縮合樹脂、シクロヘキサノンの縮合樹脂及びそれらを水素添加した樹脂、マレイン酸樹脂、スチレンとマレイン酸エステルとの共重合体、スチレンとアクリル酸又はそのエステルとの共重合体、ポリビニルアセタール、重合脂肪酸とポリアミン類との縮合体であるポリアミド、エポキシ樹脂、ポリビニルアルキルエーテル、クマロン−インデン樹脂、ポリテルペン、ロジン系樹脂やその水素添加物、ロジン変性されたマレイン酸樹脂、ロジン変性されたフェノール樹脂、ビニルピロリドン−酢酸ビニル共重合物、ポリメタクリル酸エステル、ポリオキシエチレンが挙げられる。これらの樹脂は単独あるいは混合して使用することができる。その使用量はインキ全量に対して０．０５〜３０重量％が好ましい。
【００２７】
受け座磨耗防止剤の一例としては、アルミナ、炭化珪素、酸化クロム、炭化ホウ素、ジルコン、セン晶石、ヒスイ石、フッ化カルシウム、タングステンカーバイド、シリカ、ダイヤ、ザクロ石、窒化アルミニウム、窒化珪素が挙げられる。
【００２８】
本発明のインキは不使用時のボールとチップの間隙からのインキ漏れだしを防止したり、筆記先端部を上向き（正立状態）で放置した場合のインキの逆流を防止したりするために剪断減粘性を付与しても良い。剪断減粘性剤としては、ヒドロキシプロピルセルロース、ヒドロキシエチルセルロース、エチルヒドロキシエチルセルロース、エチルセルロースなどのセルロース誘導体、アラビアガム、トラガカントガム、グァーガム、ローカストビーンガム、アルギン酸、カラギーナン、ゼラチン、カゼイン、キサンテンガム、デキストラン、ウェランガム、ラムザンガム、アルカガム、デンプングリコール酸ナトリウム、アルギン酸ナトリウム、アルギン酸プロピレングリコールエステル、ヒドロキシプロピル化グァーガム、メチルセルロース、エチルセルロース、ポリビニルアルコール、ポリビニルピロリドン、ポリビニルメチルエーテル、ポリアクリル酸、カルボキシビニルポリマー、ポリエチレンオキサイド、酢酸ビニルとポリビニルピロリドンの共重合体、アクリル樹脂塩、アクリル酸とアルキルメタクリレートの共重合体又はそれらの塩、ヒアルロン酸等の多糖類、ベンジリデンソルビトール、シリカ、ベントナイト系無機化合物、有機ベントナイトが挙げられる。
【００２９】
本発明において顔料を分散するには通常一般的な方法で可能である。例えば、顔料と、溶剤と、分散剤とを混合し、プロペラ撹拌機等で均一に撹拌した後、分散機で顔料を分散する。ロールミル、ボールミル、サンドミル、ビーズミル、ヘンシェルミキサー、ホモジナイザー、ニーダー等の分散機はインキの溶剤量や、顔料濃度によって適宜選択する。
【００３０】
インキを製造するには、上記で分散した顔料と染料から選ばれる１種もしくは２種以上の色材と、樹脂と、溶剤をホモミキサー等の撹拌機にて充分に混合攪拌した後、他の成分、例えば粘度調整剤や、色調調整のための染料、潤滑剤等を混合し、更に均一になるまで溶解・混合することで得られるが、場合によって混合したインキをさらに分散機にて分散したり、得られたインキを濾過や遠心分離機に掛けて粗大粒子や不溶解成分を除いたりすることは何ら差し支えない。
【実施例】
【００３１】
以下、実施例及び比較例に基づき更に詳細に説明する。尚、各実施例中単に「部」とあるのは「重量部」を表す。また、以下、デイビス法により計算したＨＬＢ値を、単に「ＨＬＢ値」と称する。
（実施例１）
プリンテックス３５（カーボンブラック、デグサヒュルスジャパン（株）製）  ５．０部
ネオスーパーブルーＣ−５５５（Ｃ．Ｉ．ＳＯＬＶＥＮＴ  ＢＬＵＥ７０、中央合成化学（株）製                                                              １７．３部
ＳＰＩＬＯＮ  ＲＥＤ  Ｃ−ＧＨ（油性染料、保土谷化学工業（株）製）      ４．６部
ＶＡＬＩＦＡＳＴ  ＹＥＬＬＯＷ  １１５１油性染料、オリエント化学工業（株）製）
３．１部
ジエチレングリコールモノメチルエーテル（ＨＬＢ値９．１）              ４８．４部
エチレングリコールモノイソプロピルエーテル（ＨＬＢ値７．８）          １２．０部
ＮＩＫＫＯＬ  ＴＯＰ−０Ｖ（オレイルアルコールとリン酸のトリエステル、日光ケミカルズ（株）製）                                                          １．０部
エスレックＢＬ−１（ポリビニルブチラール、分散剤、積水化学工業（株）製）１．６部
エスレックＢＨ−３（ポリビニルブチラール、増粘剤、積水化学工業（株）製）２．０部
フォスファノールＬＢ４００（リン酸エステル系界面活性剤、潤滑剤、東邦化学工業（株）製）                                                              １．５部
アミート１０５（ＰＯＥココナットアミン、界面活性剤、（株）花王製）      １．０部
ユニオールＤ２０００（ポリプロピレングリコール、日本油脂（株）製）      ３．５部
上記成分のうち、ジエチレングリコールモノメチルエーテルの全量と、エチレングリコールモノイソプロピルエーテルの全量と、エスレックＢＬ−１の全量を７０℃で攪拌、混合溶解した後、これを室温まで放冷してからプリンテックス３５の全量を加えダイノーミル（ビーズミル、（株）シンマルエンタープライズ製）で直径０．３ｍｍのジルコニアビーズを用い１０回通しを行い黒色のペーストを得た。
次いで、このペーストにネオスーパーブルーＣ−５５５の全量と、ＳＰＩＬＯＮ  ＲＥＤ  Ｃ−ＧＨの全量と、ＶＡＬＩＦＡＳＴ  ＹＥＬＬＯＷ  １１５１の全量と、ＮＩＫＫＯＬ  ＴＯＰ−０Ｖの全量と、フォスファノールＬＢ４００の全量と、アミート１０５の全量と、ユニオールＤ２０００の全量と、エスレックＢＨ−３の全量を加え、７０℃で３時間攪拌、混合した後室温まで放冷し黒色のボールペン用インキを得た。
このものの粘度は剪断速度１／ｓで１０２０ｍＰａ・ｓ、水分率は１．１重量％、であった。
【００３２】
（実施例２）
ＳＰＩＬＯＮ  ＶＩＯＬＥＴ  Ｃ−ＲＨ（油性染料、保土谷化学工業（株）製）
１５．０部
ＳＰＩＬＯＮ  ＹＥＬＬＯＷ  Ｃ−ＧＮＨ（油性染料、保土谷化学工業（株）製）
１０．０部
エチレングリコールモノノルマルブチルエーテル（ＨＬＢ値７．４）        ３０．０部
ジエチレングリコールジブチルエーテル（ＨＬＢ値５．２）                ３０．５部
ＮＩＫＫＯＬ  ＴＯＰ−０Ｖ（オレイルアルコールとリン酸のトリエステル、日光ケミカルズ（株）製）                                                          ０．２部
ハイラック１１０Ｈ（ケトン樹脂、粘度調整剤、日立化成（株）製）          ６．０部
ＰＥＭＵＬＥＮ  ＴＲ−２（増粘剤、Ｂ．Ｆ．Ｇｏｏｄｒｉｃｈ社製、米国）  １．５部
ナイミーンＯ−２０５（ポリオキシエチレンオレイルアミン、界面活性剤、日本油脂
（株）製）                                                              １．０部
フォスファノールＲＰ７１０（ＰＯＥアルキルエーテルリン酸、潤滑剤、東邦化学工業
（株）製）                                                              ０．８部
ユニオールＤ１２００（ポリプロピレングリコール、日本油脂（株）製）      ５．０部
上記成分を７０℃で攪拌し、均一に溶解して黒色のボールペン用インキを得た。このものの剪断速度１／ｓの粘度は３１５０ｍＰａ・ｓ、水分率は１．０重量％、であった。
【００３３】
（実施例３）
ＮＯＶＯＰＥＲＭ  ＲＥＤ  Ｆ３ＲＫ７０（Ｃ．Ｉ．Ｐｉｇｍｅｎｔ  Ｒｅｄ  １７０、クラリアントジャパン（株）製）                                          ５．０部
ＳＰＩＬＯＮ  ＲＥＤ  Ｃ−ＧＨ                                        １５．６部
ＳＰＩＬＯＮ  ＲＥＤ  Ｃ−ＢＨ（油性染料、保土谷化学工業（株）製）      ０．８部
ＳＰＩＬＯＮ  ＹＥＬＬＯＷ  Ｃ−ＧＮＨ                                  ３．８部
エチレングリコールモノイソブチルエーテル（ＨＬＢ値７．４）            ５１．１部
エチレングリコールモノイソプロピルエーテル（ＨＬＢ値７．８）          １３．５部
ＮＩＫＫＯＬ  ＴＯＰ−０Ｖ（オレイルアルコールとリン酸のトリエステル、日光ケミカルズ（株）製）                                                          ２．０部
エスレックＢＬ−１                                                      １．６部
ＰＥＭＵＬＥＮ  ＴＲ−２（増粘剤、Ｂ．Ｆ．Ｇｏｏｄｒｉｃｈ社製、米国）  ０．６部
フォスファノールＲＰ７１０                                              １．５部
ナイミーンＯ−２０５                                                    １．０部
ユニオールＤ２０００                                                    ３．５部
上記成分のうち、エチレングリコールモノイソブチルエーテルの全量と、エチレングリコールモノイソプロピルエーテルの全量と、エスレックＢＬ−１の全量を７０℃で攪拌、混合溶解した後、これを室温まで放冷してからＮＯＶＯＰＥＲＭ  ＲＥＤ  Ｆ３ＲＫ７０の全量を加えダイノーミル（ビーズミル、（株）シンマルエンタープライズ製）で直径０．３ｍｍのジルコニアビーズを用い１０回通しを行い赤色のペーストを得た。
次いで、このペーストにＳＰＩＬＯＮ  ＲＥＤ  Ｃ−ＧＨの全量と、ＳＰＩＬＯＮ  ＲＥＤ  Ｃ−ＢＨの全量と、ＳＰＩＬＯＮ  ＹＥＬＬＯＷ  Ｃ−ＧＮＨの全量と、ＮＩＫＫＯＬ  ＴＯＰ−０Ｖの全量と、フォスファノールＲＰ７１０の全量と、ナイミーンＯ−２０５の全量と、ＰＥＭＵＬＥＮ  ＴＲ−２の全量を加え、７０℃で３時間攪拌、混合した後室温まで放冷し赤色のボールペン用インキを得た。このものの粘度は剪断速度１／ｓで７６０ｍＰａ・ｓ、水分率は１．０重量％であった。
【００３４】
（実施例４）
ＳＰＩＬＯＮ  ＶＩＯＬＥＴ  Ｃ−ＲＨ                                  １５．０部
ＳＰＩＬＯＮ  ＹＥＬＬＯＷ  Ｃ−ＧＮＨ                                １０．０部
エチレングリコールモノイソブチルエーテル（ＨＬＢ値７．４）            ５２．０部
エチルヘキシルグリコール（ＨＬＢ値５．５）                              ９．８部
ＮＩＫＫＯＬ  ＴＯＰ−０Ｖ（オレイルアルコールとリン酸のトリエステル、日光ケミカルズ（株）製）                                                          ８．８部
エスレックＢＨ−３（ポリビニルブチラール、増粘剤、積水化学工業（株）製）２．０部
ナイミーンＯ−２０５（ポリオキシエチレンオレイルアミン、日本油脂（株）製）
１．０部
フォスファノールＲＰ７１０（ＰＯＥアルキルエーテルリン酸、東邦化学工業（株）製）
１．０部
ユニオールＤ７００（ポリプロピレングリコール、日本油脂（株）製）        ０．４部
上記成分を７０℃で攪拌し、均一に溶解して黒色のボールペン用インキを得た。このものの剪断速度１／ｓの粘度は９２０ｍＰａ・ｓ、水分率は１．１重量％であった。
【００３５】
（実施例５）
ＨＯＳＴＡＰＥＲＭ  Ｐ−ＢＦＳ（Ｃ．Ｉ．Ｐｉｇｍｅｎｔ  Ｂｌｕｅ１５：４、クラリアントジャパン（株）製）                                                ７．０部
ＳＰＩＬＯＮ  ＲＥＤ  Ｃ−ＢＨ                                          ４．０部
ネオスーパーブルーＣ−５５５                                          １６．０部
エチレングリコールモノフェニルエーテル（ＨＬＢ値６．４）              ２５．０部
エチレングリコールモノイソプロピルエーテル（ＨＬＢ値７．８）          ３８．２部
ＮＩＫＫＯＬ  ＴＯＰ−０Ｖ（オレイルアルコールとリン酸のトリエステル、日光ケミカルズ（株）製）                                                          １．０部
エスレックＢＬ−１                                                      １．６部
エスレックＢＨ−３（ポリビニルブチラール、増粘剤、積水化学工業（株）製）１．２部
フォスファノールＬＢ４００                                              １．５部
ナイミーンＯ−２０５                                                    １．０部
ユニオールＤ２０００                                                    ３．５部
上記成分のうち、エチレングリコールモノフェニルエーテルの全量と、エチレングリコールモノイソプロピルエーテルの全量と、エスレックＢＬ−１の全量を７０℃で攪拌、混合溶解した後、これを室温まで放冷してからＨＯＳＴＡＰＥＲＭ  Ｐ−ＢＦＳの全量を加えダイノーミル（ビーズミル、（株）シンマルエンタープライズ製）で直径０．３ｍｍのジルコニアビーズを用い１０回通しを行い青色のペーストを得た。
次いで、このペーストにＳＰＩＬＯＮ  ＲＥＤ  Ｃ−ＢＨの全量と、ネオスーパーブルーＣ−５５５の全量と、ＮＩＫＫＯＬ  ＴＯＰ−０Ｖの全量と、フォスファノールＲＰ７１０の全量と、ナイミーンＯ−２０５の全量を加え、７０℃で３時間攪拌、混合した後室温まで放冷し青色のボールペン用インキを得た。このものの粘度は剪断速度１／ｓで９６０ｍＰａ・ｓ、水分率は０．９重量％であった。
【００３６】
（実施例６）
実施例１において、ジエチレングリコールモノメチルエーテル５．０部の代わりに、水５．０部を加えた以外は同様にして黒色のボールペン用インキを得た。このものの粘度は剪断速度１／ｓで１１００ｍＰａ・ｓ、水分率は５．９重量％であった。
【００３７】
（実施例７）
実施例２において、エチレングリコールモノノルマルブチルエーテル７．０部の代わりに、水７．０部を加えた以外は同様にして黒色のボールペン用インキを得た。このものの粘度は剪断速度１／ｓで２５１０ｍＰａ・ｓ、水分率は８．１重量％であった。
【００３８】
（実施例８）
実施例３において、エチレングリコールモノイソブチルエーテル１３．０部の代わりに、水１３．０部を加えた以外は同様にして赤色のボールペン用インキを得た。このものの粘度は剪断速度１／ｓで８５０ｍＰａ・ｓ、水分率は１４．０重量％であった。
【００３９】
（実施例９）
実施例４において、エチレングリコールモノイソブチルエーテル１３．０部の代わりに、水１３．０部を加えた以外は同様にして黒色のボールペン用インキを得た。このものの粘度は剪断速度１／ｓで７７０ｍＰａ・ｓ、水分率は１４．５重量％であった。
【００４０】
（実施例１０）
実施例５において、エチレングリコールモノイソプロピルエーテル１４．０部の代わりに、水１４．０部を加えた以外は同様にして青色のボールペン用インキを得た。このものの粘度は剪断速度１／ｓで８２０ｍＰａ・ｓ、水分率は１５重量％であった。
【００４１】
（実施例１１）
実施例３において、エチレングリコールモノイソブチルエーテル３１．０部の代わりに、ジエチレングリコール（ＨＬＢ値１０．２）３１．０部を加えた以外は同様にして赤色のボールペン用インキを得た。このものの粘度は剪断速度１／ｓで１２２０ｍＰａ・ｓ、水分率は１．１重量％であった。
【００４２】
（実施例１２）
実施例４において、エチレングリコールモノイソブチルエーテル３０．０部の代わりに、ベンゼン（ＨＬＢ値４．２）３０．０部を加えた以外は同様にして黒色のボールペン用インキを得た。このものの粘度は剪断速度１／ｓで６７０ｍＰａ・ｓ、水分率は０．５重量％であった。
【００４３】
（比較例１）
実施例１において、ＮＩＫＫＯＬ  ＴＯＰ−０Ｖの全量の代わりに、ジエチレングリコールモノメチルエーテルを加えた以外は同様にして黒色のボールペン用インキを得た。このものの粘度は剪断速度１／ｓで１０１０ｍＰａ・ｓ、水分率は１．０重量％であった。
【００４４】
（比較例２）
実施例１において、ＮＩＫＫＯＬ  ＴＯＰ−０Ｖの全量、及びジエチレングリコールモノメチルエーテル９部の代わりに、ポリエチレングリコールジオレエート１０．０部を加えた以外は同様にして黒色のボールペン用インキを得た。このものの粘度は剪断速度１／ｓで１４２０ｍＰａ・ｓ、水分率は１．３重量％であった。
【００４５】
（比較例３）
実施例１において、ＮＩＫＫＯＬ  ＴＯＰ−０Ｖの全量、及びジエチレングリコールモノメチルエーテル９部の代わりに、ユニオールＴＧ−１０００（ポリオキシプロピルトリオール、日本油脂（株）製）１０．０部を加えた以外は同様にして黒色のボールペン用インキを得た。このものの粘度は剪断速度１／ｓで１３７０ｍＰａ・ｓ、水分率は１．５重量％であった。
【００４６】
（比較例４）
実施例１において、ＮＩＫＫＯＬ  ＴＯＰ−０Ｖ  １．０部の代わりに、ヘキサデシルアルコールとリン酸のモノエステル１．０部を加えた以外は同様にして黒色のボールペン用インキを得た。このものの粘度は剪断速度１／ｓで１０２０ｍＰａ・ｓ、水分率は１．１重量％であった。
【００４７】
（比較例５）
実施例２において、ＮＩＫＫＯＬ  ＴＯＰ−０Ｖ  ０．２部、及びエチレングリコールモノノルマルブチルエーテル７．１部の代わりに、ＲＬ−２１０（エチレンオキサイド付加モル数が２モルのステアリルアルコールとリン酸のモノエステル、ジエステル、及び微量なトリエステルからなる混合物、東邦化学工業（株）製）２．０部、ジブチルエタノールアミン０．３部、グリセリン５．０部を加えた以外は同様にして黒色のボールペン用インキを得た。このものの粘度は剪断速度１／ｓで３２５０ｍＰａ・ｓ、水分率は１．０重量％であった。
【００４８】
（比較例６）
実施例３において、ＮＩＫＫＯＬ  ＴＯＰ−０Ｖ  ２．０部の代わりに、ヘキサグリセリンジステアリル２．０部を加えた以外は同様にして赤色のボールペン用インキを得た。このものの粘度は剪断速度１／ｓで８６０ｍＰａ・ｓ、水分率は１．３重量％であった。
【００４９】
（比較例７）
実施例４において、エチレングリコールモノイソブチルエーテル１５．０部の代わりに、水１５．０部を加えた以外は同様にして黒色のボールペン用インキを得た。このものの粘度は剪断速度１／ｓで７４０ｍＰａ・ｓ、水分率は１６．２重量％であった。
【００５０】
（比較例８）
実施例５において、エチレングリコールモノイソプロピルエーテル１６．０部の代わりに、水１６．０部を加えた以外は同様にして青色のボールペン用インキを得た。このものの粘度は剪断速度１／ｓで８１０ｍＰａ・ｓ、水分率は１７．４重量％であった。
【００５１】
（比較例９）
実施例５において、エチレングリコールモノイソプロピルエーテル１９．０部の代わりに、水１９．０部を加えた以外は同様にして青色のボールペン用インキを得た。このものの粘度は剪断速度１／ｓで８１０ｍＰａ・ｓ、水分率は２０．５重量％であった。
【００５２】
（比較例１０）
実施例１において、ジエチレングリコールモノメチルエーテル３０．４部の代わりに、エチレングリコール（ＨＬＢ値９．９）３０．４部を加えた以外は同様にして黒色のボールペン用インキを得た。このものの粘度は剪断速度１／ｓで１１２０ｍＰａ・ｓ、水分率は１．２重量％であった。
【００５３】
（比較例１１）
実施例２において、ジエチレングリコールジブチルエーテルの全量の代わりに、シクロへキサン（ＨＬＢ値４．２）３０．５部を加えた以外は同様にして黒色のボールペン用インキを得た。このものの粘度は剪断速度１／ｓで２１５０ｍＰａ・ｓ、水分率は０．５重量％であった。
【００５４】
以上、実施例、比較例で得たインキについて、下記の試験を行った。結果を表１に示す。
尚、粘度の測定は、ジャスコインタナショナル（株）製のレオメーターＶＡＲ−１００に、φ２０のパラレルローターを取り付け試料台との間隙を０．２ｍｍに調整後、一定速度の項目で剪断速度を１／ｓに設定して２５℃にて、インキ作成後２４時間以内に行った。
【００５５】
また、水分率の測定は、平沼産業製のカールフィッシャー水分率測定器  ＡＱＶ−２００、試薬として、ＨＹＤＲＡＮＡＬ‐ＣＯＭＰＯＳＩＴＥ  ５（林純薬工業（株）製、ヨウ素と二酸化硫黄とピリジンの無水エタノール溶液）、溶媒として、メタノールを用いて、インキ作成後２４時間以内に行った。
【００５６】
（試験用ボールペンの作製）
上記実施例及び比較例で得たボールペン用インキを市販のボールペン（ジェットストリーム、三菱鉛筆（株）製（ボール径φ０．７））からインキを抜いて洗浄した部品に０．３ｇ充填し、遠心機にて遠心力を加えてインキ中の気泡を脱気して、試験用ボールペンを作製した。
【００５７】
初筆カスレ試験：
上記で試験用ボールペンを作製した直後に筆記後、ペン先を空気に接した状態で、無風の温度２５℃、湿度６５±５％にて３日間静置した後、上質紙に、荷重１５０ｇ、筆記速度７．０ｃｍ／秒、筆記角度７０°で直線を１０ｃｍ筆記し、その書き始めから正常筆記できた筆跡の位置までの長さを定規で測定した結果を表１に示す。また、試験用ボールペンを、温度４０℃、湿度８０％の恒温槽に３ヶ月静置後、２４時間以内に、温度２５℃、湿度６５±５％の恒温室にて、上質紙に、荷重１５０ｇ、筆記速度７．０ｃｍ／秒、筆記角度７０°で直線を１０ｃｍ筆記し、その書き始めから正常筆記できた筆跡の位置までの長さを定規で測定した結果を表２に示す。
【００５８】
【表１】
2010106187.tif 000002
【００５９】
【表２】
2010106187.tif 000003
【００６０】
以上、詳細に説明したように本発明は、ペン先を空気に接した状態で、長期間静置していてもカスレが発生しにくいボールペン用インキに関するものである。